ПЛЕНКИ МНОГОСЛОЙНЫХ ПОКРЫТИЙ

1. Способ получения пленки многослойного покрытия на электропроводящей подложке, включающий стадии
- электроосаждения на электропроводящей подложке частиц катионно заряженной смолы из первой композиции покрытия C1 в форме водной дисперсии, содержащей смолистое связующее A, имеющее функциональные группы, выбранные из группы, состоящей из гидроксильных групп, амино групп, меркаптановых групп и фосфиновых групп, отверждающий агент B и катализатор D, с формированием неотвержденной пленки покрытия E, получаемой электроосаждением,
- нанесения композиции покрытия C2 грунтовки-шпаклевки на водной основе, содержащей связующее покрытие F и отверждающий агент G, на пленку покрытия E, получаемую электроосаждением, с формированием неотвержденной пленки промежуточного покрытия H, и затем
- одновременного нагрева подложки, покрытой пленками покрытия E и H, и отверждения как неотвержденной пленки покрытия, получаемой электроосаждением, так и неотвержденной пленки промежуточного покрытия, с формированием отвержденной пленки I, отличающийся тем, что отверждающий агент B содержит продукт реакции алифатического, ароматического или смешанного ароматического-алифатического мультифункционального изоцианатного соединения B1, имеющего в среднем по меньшей мере две изоцианатных группы на молекулу, и блокирующего агента B2, выбранного из группы, состоящей из
- алифатических линейных или разветвленных диолов формулы I
1
2
3
4
5
6
3
4
где каждый R, R, R, R, R и R независимо выбран из группы, состоящей из водорода, линейных или разветвленных алкильных групп, имеющих от одного до шести атомов углерода, и где R и R могут быть также независимо выбраны из группы, состоящей из алокси групп, имеющих от одного до шести атомов углерода,
- алифатических, линейных или разветвленных диолов формулы II, имеющих две первичных гидроксильных группы или одну первичную и одну вторичную гидроксильные группы и от двух до десяти атомов углерода,
7
8
9
10
где n может быть равным 1, 2, 3 или 4, и где каждый R, R, R и R независимо выбран из группы, состоящей из водорода, линейных или разветвленных алкильных групп, имеющих от одного до шести атомов углерода, и алокси групп, имеющих от одного до шести атомов углерода,
- гидроксиалкил(мет)акрилатов формулы III
11
12
где R выбирают из группы, состоящей из водорода и метила, и Rпредставляет собой алкиленовую группу, выбранную из группы, состоящей из 1,2-этан-диила, 1,2-пропан-диила, 1,3-пропан-диила
и 1,4-бутан-диила, и
- >NH функциональных гетероциклических алифатических или ароматических соединений, имеющих от четырех до двенадцати атомов углерода, где кольцевые атомы углерода могут быть дополнительно замещенны алкильными группами, имеющими от одного до четырех атомов углерода.
2. Способ по п. 1, дополнительно включающий
- нанесение необязательно пигментированной композиции покрытия C3 на отвержденную пленку I с формированием неотвержденной пленки J, и
- возможный нагрев подложки, покрытой отвержденной пленкой I и неотвержденной пленкой J, и отверждение пленки покрытия J с формированием многослойной пленки K.
3. Способ по п. 1, в котором отверждение осуществляют посредством нагрева подложки, покрытой пленками покрытий E и H, до температуры в пределах между 120°C и 190°C в течение периода времени, находящегося в пределах между пятью минутами и шестьюдесятью минутами.
4. Способ по п. 2, в котором отверждение осуществляют посредством нагрева подложки, покрытой отвержденной пленкой I и неотвержденной пленкой покрытия J, до температуры в пределах между 110°C и 185°C, в течение периода времени в пределах между пятью минутами и шестьюдесятью минутами.
5. Способ по п. 4, в котором отверждение осуществляют с использованием более низкой температуры отверждения при отверждении неотвержденной пленки покрытия J, чем для отверждения пленок покрытия E и H.
6. Способ по п. 1, в котором полимерное связующее A выбирают из группы, состоящей из аминофункциональных (мет)акриловых смол, аминофункциональных полиуретановых смол, аминофункциональных смол, полученных из полибутадиена, аминофункциональных эпоксидных смол, которые являются продуктами реакции функциональных эпоксидных смол и аминов, и аминофункциональных полиуретанкарбонатных смол, которые являются продуктами реакции циклокарбонатных смол и аминов.
7. Способ по п. 1, в котором полимерное связующее A имеет функциональные гидроксильные группы.
8. Способ по п. 1, в котором полимерное связующее A имеет третичные амино группы.
9. Способ по п. 1, в котором полимерное связующее содержит функциональные группы, которые соответствуют удельному содержанию активных атомов водорода n(H)/m(A), которое представляет собой отношение количества вещества n(H) активных атомов водорода к массе m(A) полимерного связующего A, которое составляет от 0,5 моль/кг до 6 моль/кг.
10. Способ по п. 1, в котором полимерное связующее A представляет собой продукт реакции мультифункциональных эпоксидных смол и первичных аминов, вторичных аминов, третичных аминов и их смесей.
11. Способ по п. 1, в котором мультифункциональные изоцианаты B1 имеют в среднем по меньшей мере две изоцианатные группы на молекулу и представляют собой алифатические, ароматические или смешанные ароматические-алифатические изоцианаты, выбранные из группы, состоящей из гексаметилендиизоцианата ("HDI"), 1,6-
диизоцианат-2,2,4-триметилгексана, 1,6-диизоцианат-2,4,4-триметилгексана, изофорондиизоцианата ("IPDI"), коммерчески доступной смеси изомерного диизоцианаттолуола ("TDI"), альфа,альфа,альфа',альфа'-диизоцианат-м-ксилола ("TMXDI"), бис-(4-изоцианатофенил)метана ("MDI") и бис-(4-изоцианатциклогексил)метана ("HMDI"), тримерного диизоцианатгексана, смесей олигомерного бис-(4-изоцианатфенил)метана и продуктов реакции любого из дифункциональных изоцианатов, рассмотренных выше, с гидроксифункциональными карбаматами, которые являются аддуктами циклических карбонатов, и по меньшей мере одного аминофункционального соединения, выбранного из группы, состоящей из алканоламинов, диалканоламинов и алифатических аминов, имеющих по меньшей мере одну первичную или вторичную амино группу.
12. Способ по п. 1, в котором вторая композиция покрытия C2 представляет собой композицию покрытия грунтовки-шпаклевки на водной основе, на основе связующих F, выбранных из группы, состоящей из модифицированного жирной кислотой сложного полиэфира F1 на водной основе, дисперсии полиуретана F2 и их смесей, особенно предпочтительными являются композиции покрытий грунтовки-шпаклевки, которые дополнительно содержат продукты конденсации F12 дисперсий кислотно-функционального полиуретана и гидрокси-функциональных сложных полиэфиров на водной основе, которые могут быть получены посредством нагрева этих составляющих при условиях этерификации, и на основе отверждающих агентов G для связующего F, которые выбирают из группы,
состоящей из блокированных изоцианатов, отверждающих агентов на основе амино смол, которые представляют собой смолы добавления, полученные из альдегидов и полифункциональных аминов и/или амидов, которые предпочтительно являются этерифицированными с помощью линейных или разветвленных алифатических спиртов, предпочтительно имеющих от одного до четырех атомов углерода.
13. Отвержденная многослойная пленка покрытия I, полученная способом по п. 1.
14. Отвержденная многослойная пленка покрытия K, полученная способом по п. 1.
15. Подложка, имеющая пленку покрытия I по п. 13.
16. Подложка, имеющая пленку покрытия K по п. 14.